(57)【要約】【課題】      複写機やプリンターなどのロールやベルトなどの基材上に耐熱性と非粘着性を保ちつつ柔軟性を有するフッ素樹脂被膜形成された積層体、および被膜形成性フッ素樹脂を提供すること。【解決手段】  金属酸化物を含有させた基材と、その上に形成させた官能基を含有するフッ素樹脂被覆層を含む積層体、官能基を含有するフッ素樹脂からなる被膜形成性フッ素樹脂。  リン酸基を含有するフッ素樹脂、またはこれと官能基を持たないフッ素樹脂との混合物は、官能基を含有するフッ素樹脂の好適例である。リン酸基を含有するフッ素樹脂として、テトラフルオロエチレン／トリフルオロビニルエーテル基含有リン酸二水素エステル化合物／フッ素含有コモノマー共重合体樹脂は好適態様である。【選択図】    なし。【特許請求の範囲】
【請求項１】
金属酸化物を含有させた基材と、その上に形成させた官能基を含有するフッ素樹脂被覆層を含む積層体。
【請求項２】
前記官能基を含有するフッ素樹脂が、リン酸基を含有するフッ素樹脂である請求項１に記載の積層体。
【請求項３】
前記リン酸基を含有するフッ素樹脂が、テトラフルオロエチレン／トリフルオロビニルエーテル基含有リン酸二水素エステル化合物／フッ素含有コモノマー共重合体樹脂である請求項２に記載の積層体。
【請求項４】
前記トリフルオロビニル基含有リン酸二水素エステル化合物が、下記式（１）で表されるリン酸二水素エステル化合物である請求項３に記載の積層体。
ＣＨ２＝ＣＨ（ＯＲ）ｍ（ＣＨ２）ＯＰ（Ｏ）（ＯＨ）２        （１）
（式中、Ｒは炭素数１〜２０のフッ素化炭化水素基、ｍは１〜１０の整数を表す。ｍが２以上であるとき、Ｒはそれぞれ同じであっても、異なっていてもよい。）
【請求項５】
前記フッ素含有コモノマーがパーフルオロアルキルビニルエーテルまたはパーフルオロアルキルビニルである請求項３または４に記載の積層体。
【請求項６】
前記パーフルオロアルキルビニルエーテル成分またはパーフルオロアルキルビニル成分を３〜１５ｍｏｌ％含有することを特徴とする請求項５に記載の積層体。
【請求項７】
前記官能基を含有するフッ素樹脂が、官能基を含有するフッ素樹脂と官能基を持たないフッ素樹脂との組成物である請求項１〜６のいずれかに記載の積層体。
【請求項８】
前記官能基を含有するフッ素樹脂の量が、前記組成物に対して８０〜３０重量％である請求項７に記載の積層体。
【請求項９】
前記官能基を持たないフッ素樹脂が、テトラフルオロエチレン／パーフルオロアルキルビニルエーテルまたはパーフルオロアルキルビニル共重合体樹脂である請求項７または８に記載の積層体。
【請求項１０】
前記官能基を持たないフッ素樹脂が、パーフルオロアルキルビニルエーテル成分またはパーフルオロアルキルビニル成分を３〜１５ｍｏｌ％含有することを特徴とする請求項９に記載の積層体。
【請求項１１】
前記官能基を含有するフッ素樹脂の融点が、２００〜３００℃である請求項１〜１０に記載の積層体。
【請求項１２】
前記基材がエラストマーからなる基材である請求項１〜１１のいずれかに記載の積層体。
【請求項１３】
前記エラストマーがシリコンゴムである請求項１３に記載の積層体。
【請求項１４】
請求項１に記載の金属酸化物が、酸化鉄である請求項１〜１３のいずれかに記載の積層体。
【請求項１５】
前記酸化鉄が、ベンガラである請求項１４に記載の積層体。
【請求項１６】
前記基材がローラである請求項１〜１５のいずれかに記載の積層体。
【請求項１７】
さらに外面にフッ素樹脂が設けられている請求項１〜１６に記載の積層体。
【請求項１８】
パーフルオロアルキルビニルエーテルまたはパーフルオロアルキルビニル成分を３〜１５ｍｏｌ％含有するテトラフルオロエチレンとパーフルオロアルキルビニルエーテルまたはパーフルオロアルキルビニルとの共重合体樹脂に、リン酸基を含有するフッ素樹脂を該共重合体樹脂に対して８０〜３０重量％混合した塗膜形成性フッ素樹脂組成物。
【請求項１９】
前記リン酸基を含有するフッ素樹脂が、パーフルオロアルキルビニルエーテルまたはパーフルオロアルキルビニル成分を３〜１５ｍｏｌ％含有する、テトラフルオロエチレンと、パーフルオロアルキルビニルエーテルまたはパーフルオロアルキルビニルと、上記式（１）で表されるリン酸二水素エステル化合物との共重合体樹脂である請求項１８に記載の塗膜形成性フッ素樹脂組成物。
【発明の詳細な説明】
【技術分野】
【０００１】
本発明は、耐熱性と非粘着性を保ちつつ、柔軟性を有するフッ素樹脂被膜を含む積層体及び被膜形成性フッ素樹脂に関する。さらに詳しくは、複写機やプリンターなどのロール用に好適なフッ素樹脂被膜を含む積層体及び被膜形成性フッ素樹脂に関する。
【背景技術】
【０００２】
複写機などの定着装置に用いられるローラとして、従来から主としてゴムローラが採用されている。こうしたゴムローラは、その表面にシリコンコーティング、或いはフッ素樹脂塗料によるコーティングが施されていたが、これらは耐久性の面で問題があった。
【０００３】
基材にＰＦＡ樹脂などのフッ素樹脂の被膜を形成しようとすると、従来のＰＦＡ樹脂では十分な接着強度が得られず、また塗装する為の焼成温度にエラストマーが耐えられず劣化してしまうという問題があった。そこでＰＦＡ樹脂チューブを、シリコン系接着剤を用いてゴムロールに被覆する試みがなされているが、接着剤の耐熱性が乏しく高い温度での使用が困難であった。
【０００４】
フッ素樹脂に接着性を与えて被膜を形成させる方法として、特表２００２−５１４１８１号公報には、リンを含有するフッ素化されたビニルエーテル類から誘導されたユニットを含むフルオロポリマー、及びそれと非官能性フルオロポリマーとの組成物が提案されている。
【０００５】
また、特許第２８８２５７９号公報には、フルオロポリマーのコアに官能基モノマーの共重合単位を含有するフッ素置換共重合体のシェルを持たせた、接着性を有するコア／シェル構造のフルオロポリマーが提案されている。
【０００６】
しかしながら、従来提案のフッ素樹脂を、ゴムロールの被覆に用いても、なお十分な接着強度が得られず、また塗装するための焼成温度にエラストマーが耐えられず劣化してしまうという問題があった。
【０００７】
本発明者は、基材と十分な接着強度を得ることができ、基材が耐えうる温度まで焼成温度を下げ、同時に使用時には十分な耐熱性を示すようなフッ素樹脂被膜を鋭意研究した結果本発明に至達した。
【特許文献１】特表２００２−５１４１８１号公報
【特許文献２】特許第２８８２５７９号公報
【発明の開示】
【発明が解決しようとする課題】
【０００８】
本発明は、複写機やプリンターなどの定着ロール・ベルトや加圧ロール・ベルトなどの基材の被膜形成に好適な、耐熱性と非粘着性を保ちつつ柔軟性を有するフッ素樹脂、およびその基材との積層体を提供する。
本発明は、基材と十分な接着強度を示し、基材が耐えうる温度で被覆ができ、使用時には十分な耐熱性を保つ被膜形成性フッ素樹脂を提供する。
【課題を解決するための手段】
【０００９】
本発明は、金属酸化物を含有させた基材上と、その上に形成された官能基を含有するフッ素樹脂被膜層を含む積層体を提供する。
【００１０】
前記官能基を含有するフッ素樹脂が、リン酸基を含有するフッ素樹脂である前記した積層体は本発明の好ましい態様である。
【００１１】
前記リン酸基を含有するフッ素樹脂が、テトラフルオロエチレン／トリフルオロビニルエーテル基含有リン酸二水素エステル化合物／フッ素含有コモノマー共重合体樹脂である前記した積層体は本発明の好ましい態様である。
【００１２】
前記リン酸基を含有するフッ素樹脂が、後記する式（１）で表されるトリフルオロビニルエーテル基含有リン酸二水素エステル化合物共重合体樹脂である前記した積層体は本発明の好ましい態様である。
【００１３】
前記フッ素含有コモノマーがパーフルオロアルキルビニルエーテルまたはパーフルオロアルキルビニルである前記した積層体は本発明の好ましい態様である。
【００１４】
前記官能基を含有するフッ素樹脂が、官能基を含有するフッ素樹脂と官能基を持たないフッ素樹脂との組成物である前記した積層体は本発明の好ましい態様である。
【００１５】
前記官能基を持たないフッ素樹脂が、テトラフルオロエチレン／パーフルオロアルキルビニルエーテルまたはパーフルオロアルキルビニル共重合体樹脂である前記した積層体は本発明の好ましい態様である。
【００１６】
本発明はさらに、前記した積層体の外面にフッ素樹脂層が設けられている積層体を提供する。
【００１７】
本発明はまた、パーフルオロアルキルビニルエーテルまたはパーフルオロアルキルビニル成分を３〜１５ｍｏｌ％含有するテトラフルオロエチレンとパーフルオロアルキルビニルエーテルまたはパーフルオロアルキルビニルとの共重合体樹脂に、リン酸基を含有するフッ素樹脂を該共重合体樹脂に対して８０〜３０重量％混合した被膜形成性フッ素樹脂組成物を提供する。
【００１８】
前記リン酸基を含有するフッ素樹脂が、パーフルオロアルキルビニルエーテルまたはパーフルオロアルキルビニル成分を３〜１５ｍｏｌ％含有する、テトラフルオロエチレンと、パーフルオロアルキルビニルエーテルまたはパーフルオロアルキルビニルと、後記式（１）で表されるリン酸二水素エステル化合物との共重合体樹脂である前記したフッ素樹脂組成物は本発明の被膜形成性フッ素樹脂組成物の好ましい態様である。
【発明の効果】
【００１９】
本発明によれば、基材と十分な接着強度を示し、基材が耐えうる温度で被覆ができ、使用時には十分な耐熱性を保つ被膜形成性フッ素樹脂が提供される。
本発明によれば、基材が耐えうる温度で被覆ができ、基材と十分な接着強度を示し、使用時には十分な耐熱性を保つフッ素樹脂の被膜が提供される。
本発明によれば、エラストマーなどの柔軟性を有する基材表面に、フッ素樹脂の被膜形成することを可能とし、柔軟性とフッ素樹脂の耐薬品性、低摩擦性を兼ね備えた素材を提供することができる。
本発明は、複写機やプリンターなどの定着ロール・ベルトや加圧ロール・ベルトなどに好適に適用することができる、基材に被膜が形成された積層体および被膜形成性フッ素樹脂が提供される。
本発明によれば、基材とその上に形成させた官能基を含有するフッ素樹脂被覆層を含む積層体のさらに外面に、フッ素樹脂が設けられている積層体が提供される。このような積層体がローラであるとき、高温で使用することができるので、複写機などのローラとして好適に使用することができる。
【発明を実施するための最良の形態】
【００２０】
本発明は、金属酸化物を含有させた基材と、その上に形成させた官能基を含有するフッ素樹脂被膜層を含む積層体を提供する。
まず、本発明の官能基を含有するフッ素樹脂について説明する。
【００２１】
官能基の例としては、エステル、アルコール、酸、それらの塩およびハロゲン化物、並びにシアネート、カルバメート、ニトリルなどを挙げることができる。酸としては、炭素を基とする酸、イオウを基とする酸、およびリンを基とする酸を挙げることができる。
【００２２】
官能基を含有するフッ素樹脂は、たとえば重合によってフッ素樹脂を製造する際に、官能基単位を含有するペンダント型側基を有するフッ素化モノマーを共重合させることによって得ることができる。官能基を有するフッ素化モノマーの例として、特表２００２−５１４１８１号公報および特許第２８８２５７９号公報に記載された官能基を有するフッ素化モノマーを挙げることができる。また、フッ素樹脂にこのような官能基を有するフッ素化モノマーを反応させて官能基を含有するフッ素樹脂を得ることもできる。
【００２３】
このような官能基の好ましい例としてリンを基とする酸を、とくに好ましくはリン酸基を挙げることができる。
官能基としてリン酸基を有するフッ素化モノマーの好ましい例として、下記式（１）で表されるトリフルオロビニルエーテル基を含有するリン酸二水素エステル化合物を挙げることができる。
ＣＦ２＝ＣＦ（ＯＲ）ｍＣＨ２ＯＰ（Ｏ）（ＯＨ）２        （１）
（式中、Ｒは炭素数１〜２０のフッ素化炭化水素基、ｍは１〜１０の整数を表す。ｍが２以上であるとき、Ｒはそれぞれ同じであっても、異なっていてもよい。）
式（１）中、Ｒは炭素数１〜２０のフッ素化炭化水素基であるが、中でもフッ素化アルキレン基であることが好ましい。
【００２４】
上記式（１）において、（ＯＲ）ｍが下記の基である化合物は、本発明のトリフルオロビニルエーテル基含有リン酸二水素エステル化合物の好ましい例である。
（ＯＣＦ２ＣＦ（ＣＦ３））ｘ（Ｏ（ＣＦ２ＣＦ２）ｎ（ＣＨ２）ｒ）ｙ
ただし、ｘは１〜３の整数、ｙは０〜３の整数、ｎは０〜３の整数、ｒは０〜３の整数を表す。ｙが２以上の数であるとき、ｎおよびｒはそれぞれ同じでも、異なっていてもよい。
【００２５】
式（１）で表される化合物の具体例として、リン酸二水素２，２，３，３，５，６，６，８，９，９-デカフルオロ−５−トリフルオロメチル−４，７−ジオキサノナ−８−エン−１−イル(ＥＶＥ−Ｐ)、リン酸二水素２，２，３，３，４，４，６，７，７−ノナフルオロ−５−オキサヘプタ−６−エン−１−イルなどを挙げることができる。
【００２６】
本発明において、フッ素樹脂は、テトラフルオロエチレン（ＴＦＥ）と少なくとも１種のフッ素置換コモノマーとを、従来公知の方法で共重合させて得ることができる共重合体類であることが好ましい。フッ素置換コモノマー類としては、炭素原子数が３−８のパーフルオロアルキルビニル類、およびアルキル基の炭素原子数が１−５のパーフルオロ（アルキルビニルエーテル）（ＰＡＶＥ）類を挙げることができる。ＴＦＥとパーフルオロ（アルキルビニルエーテル）との共重合体樹脂（ＰＦＡ樹脂）またはＴＦＥとパーフルオロアルキルビニル類との共重合体樹脂が好ましいフッ素樹脂である。
【００２７】
フッ素置換コモノマーとしては、ヘキサフルオロプロピレン（ＨＦＰ）、パーフルオロ（メチルビニルエーテル）（ＰＭＶＥ）、パーフルオロ（エチルビニルエーテル）（ＰＥＶＥ）およびパーフルオロ（プロピルビニルエーテル）（ＰＰＶＥ）が好適である。中でもパーフルオロ（エチルビニルエーテル）（ＰＥＶＥ）およびパーフルオロ（プロピルビニルエーテル）（ＰＰＶＥ）が特に好ましい。
【００２８】
本発明の官能基を含有するフッ素樹脂は、重合によってフッ素樹脂を製造する際に、前記した官能基単位を含有するフッ素化モノマーを共重合させることによって得ることが好ましい。前記官能基を有するフッ素化モノマーと、ＴＦＥと少なくとも１種のフッ素置換コモノマーとを、従来公知の方法で共重合させて得られる共重合体類であることが好ましい。
フッ素置換コモノマーとしては、前記したものを挙げることができ、パーフルオロアルキルビニルエーテルおよびパーフルオロアルキルビニルが特に好ましい。
【００２９】
本発明の官能基を含有するフッ素樹脂の融点は２００〜３００℃、好ましくは２２０〜２８０℃であることが好ましい。
【００３０】
本発明の官能基を含有するフッ素樹脂が、ＴＦＥ、フッ素置換コモノマーと官能基を有するフッ素化モノマーとの共重合体である場合、フッ素置換コモノマーとしてのパーフルオロアルキルビニルエーテルおよびパーフルオロアルキルビニルの量は、共重合体に対して３〜１５ｍｏｌ％、好ましくは５〜１２ｍｏｌ％であることが望ましい。パーフルオロアルキルビニルエーテルおよびパーフルオロアルキルビニルの量が、上記範囲にあるとき官能基を含有するフッ素樹脂の融点を２００〜３００℃とすることができるので本発明の好ましい態様である。
また、官能基を有するフッ素化モノマー単位の量は、共重合体に対して０．０２〜５モル％、好ましくは０．１〜２．５モル％であることが望ましい。
【００３１】
本発明の官能基を含有するフッ素樹脂は、前記した官能基を含有するフッ素樹脂と官能基を持たないフッ素樹脂の組成物であってもよい。
官能基を含有するフッ素樹脂と官能基を持たないフッ素樹脂との組成物は、官能基の含有量を容易にかつ任意に調整することができるので、本発明の官能基を含有するフッ素樹脂の好ましい態様である。
本発明の官能基を含有するフッ素樹脂は、官能基を含有するフッ素樹脂と官能基を持たないフッ素樹脂との組成物をも含む意味で用いられることがある。
【００３２】
本発明の官能基を含有するフッ素樹脂が、このような前記した官能基を含有するフッ素樹脂と官能基を持たないフッ素樹脂の混合物である場合も、その融点は、基材にフッ素樹脂の被膜を形成させるときに、基材を熱によって損傷させない焼成温度ということを考慮して２００〜３００℃、好ましくは２２０から２８０℃であることが好ましい。
【００３３】
官能基を持たないフッ素樹脂としては、前記したフッ素樹脂から適宜選択して使用することができる。中でもＴＦＥ／パーフルオロアルキルビニルエーテル共重合体樹脂またはＴＦＥ／パーフルオロアルキルビニル共重合体樹脂がに好ましい。
【００３４】
フッ素樹脂をＴＦＥ／パーフルオロアルキルビニルエーテル共重合体樹脂またはＴＦＥ／パーフルオロアルキルビニル共重合体樹脂であって、そのアルキルビニルエーテルまたはアルキルビニル成分の割合を共重合体樹脂に対して３〜１５ｍｏｌ％、好ましくは５〜１２ｍｏｌ％である共重合体は、望ましい融点を有するという観点から好ましい。したがって、アルキルビニルエーテルまたはアルキルビニル成分を３〜１５ｍｏｌ％含有する、ＴＦＥとパーフルオロアルキルビニルエーテルまたはパーフルオロアルキルビニルとの共重合体樹脂は、本発明のフッ素樹脂の好ましい態様である。
【００３５】
本発明の官能基を含有するフッ素樹脂が、前記した官能基を含有するフッ素樹脂と官能基を持たないフッ素樹脂の組成物である場合、官能基を含有するフッ素樹脂は、組成物に対して１００〜１０重量％、好ましくは８０〜３０重量％の割合で混合されていることが望ましい。フッ素樹脂と官能基を含有するフッ素樹脂の混合は、従来公知の方法によって行うことができる。
【００３６】
また、フッ素樹脂と官能基を含有するフッ素樹脂の混合を、特許第２８８２５７９号公報に記載されているようなコア／シェル構造を有する粒子とすることによって混合することもできる。このようなコア／シェル構造を有する粒子にすると、フッ素樹脂のコアに官能基を含有するフッ素樹脂のシェルを持たせたコア／シェル構造粒子となる。
【００３７】
このようなコア／シェル構造を有する粒子は、フッ素樹脂を製造する重合過程を通して製造することができる。より具体的に説明すれば、テトラフルオロエチレン（ＴＦＥ）とパーフルオロアルキルビニルエーテルおよびパーフルオロアルキルビニルなどのフッ素置換コモノマーを共重合させてフッ素樹脂をコアとして製造し、その共重合の終了に近い段階で前記官能基を有するフッ素化モノマーを添加してさらに共重合させるこによって、この官能基を有するフッ素化モノマーを含むシェルを有するポリマー粒子を生じさせることができる。このような共重合は分散重合、乳化重合および懸濁重合によって行うことができる。
【００３８】
このようにして得られるコア／シェル構造を有する粒子も、本発明の官能基を含有するフッ素樹脂の好ましい態様である。重合によってコア／シェル構造を有する粒子を製造するとき、製造したフッ素樹脂と官能基を含有するフッ素樹脂の量は、重合したモノマーの量から算出することができる。
また、コア／シェル構造を有する粒子全体の組成と含有量は１９Ｆ−ＮＭＲで、融点はＤＳＣによってそれぞれ測定することができる。
【００３９】
本発明の官能基を含有するフッ素樹脂は、好適な被膜形成性フッ素樹脂である。
特にパーフルオロアルキルビニルエーテルまたはパーフルオロアルキルビニル成分を３〜１５ｍｏｌ％含有するＴＦＥとパーフルオロアルキルビニルエーテルまたはパーフルオロアルキルビニルとの共重合体樹脂に、リン酸基を含有するフッ素樹脂を、該共重合体樹脂を混合物に対して８０〜３０重量％混合した、官能基を有するフッ素樹脂組成物は、本発明の好ましい被膜形成性フッ素樹脂である。
【００４０】
また、上記被膜形成性フッ素樹脂において、リン酸基を含有するフッ素樹脂が、パーフルオロアルキルビニルエーテルまたはパーフルオロアルキルビニル成分を３〜１５ｍｏｌ％含有する、ＴＦＥと、パーフルオロアルキルビニルエーテルまたはパーフルオロアルキルビニルと、上記式（１）で表されるリン酸二水素エステル化合物との共重合体樹脂であるフッ素樹脂組成物は、本発明の被膜形成性フッ素樹脂のより好ましい態様である。
【００４１】
本発明の被膜形成性フッ素樹脂を用いることによって、エラストマーなどの基材を過熱による損傷なしにフッ素樹脂を被覆することが可能となり、さらに使用時において十分な耐熱性を持った被膜を形成させることが可能となった。
【００４２】
本発明の官能基を含有するフッ素樹脂によって、表面に被膜を形成させる基材の材質は特に制限されるものではないが、通常ポリマーであることが好ましく、特にはエラストマーであることが好ましい。本発明の被膜形成性フッ素樹脂によれは、基材が柔軟性を有する場合、その上に薄い被膜を形成できるので、基材の柔軟性を損なうことなくフッ素樹脂の被覆が可能となる。
【００４３】
本発明によれば、基材に耐熱性と非粘着性を保ちつつ、柔軟性を付与されたフッ素樹脂の被膜を形成させることができるので、柔軟性を有する基材、好ましくは柔軟性を有するエラストマー基材に好適に適用することができる。このようなエラストマーの例として、シリコンゴムを挙げることができる。
【００４４】
また、基材の形状にも特に制限はない。基材がロールを構成する物質であるときは、円筒状であっても、ローラの一部の形状である筒状であってもよい。また基材がシート状であっても、一定形状に成形された成形品であってもよい。
【００４５】
本発明の官能基を含有するフッ素樹脂は、金属酸化物を含有させたゴムローラ形状の基材に特に好適に適用される。
【００４６】
本発明の官能基を含有するフッ素樹脂の被膜を基材上に形成させる方法としては、従来公知の種々の様式を採用することができる。例えば、フッ素樹脂を粒子または粒子凝集物として適当な場所に散布するか分散液またはスラリー状として表面に塗布してもよい。この際結合剤または他の目的で他の粉末または液体と一緒に混合することもできる。また、静電噴霧または流動床コーティングなどの粉末コーティング技術を用いることも可能である。そして通常はフッ素樹脂粒子の溶融温度より高い温度に加熱（通常は圧力をかけて）して基材とに密に接触したフッ素樹脂被膜を形成させる。
【００４７】
基材には金属酸化物を含有させる。含有させられる金属酸化物としては周期率表第III〜VIII族金属の酸化物が好ましい。金属酸化物の例として、酸化アルミニウム、酸化チタン、酸化スズ、酸化マンガン、酸化ビスマス、酸化モリブデン、酸化鉄、酸化ニッケルなどを挙げることができるが、中でも好ましいのは、酸化チタン、酸化鉄である。特に好ましい金属酸化物として酸化鉄を挙げることができ、その中でもベンガラ（Ｆｅ２Ｏ３）が好ましい。
【００４８】
本発明において、官能基を含有するフッ素樹脂は、金属酸化物と相互作用する結果、フッ素樹脂と基材の間に十分な接着強度が生じると考えられる。
【００４９】
本発明は、耐熱性と非粘着性を保ちつつ柔軟性を有するフッ素樹脂を被覆できるので、複写機やプリンターなどの定着ロール・ベルトや加圧ロール・ベルトなどに好適に適用することができる。
【００５０】
本発明において、金属酸化物を含有させた基材上に官能基を含有するフッ素樹脂被膜を形成させた積層体の外面に、さらにフッ素樹脂の層を形成させることができる。こうしてできた積層体は、官能基を含有するフッ素樹脂層が、基材との間に十分な接着強度を有するので、層間接着性が良好な積層体となる。基材上に官能基を含有するフッ素樹脂被膜層を介してフッ素樹脂層が形成された積層体は、本発明の好ましい実施態様例の一つである。
【００５１】
基材がローラである場合、ローラ上に官能基を含有するフッ素樹脂被膜層を介してフッ素樹脂層が形成された積層体は、高温で使用することができるローラであるので、複写機などのローラとして好適に使用することができる。
【００５２】
ローラ上に官能基を含有するフッ素樹脂被膜層を介してフッ素樹脂層を形成させる方法としては、ローラ上に官能基を含有するフッ素樹脂被膜を形成させたのち、フッ素樹脂チューブを被覆する方法、フッ素樹脂チューブの内面に官能基を含有するフッ素樹脂塗膜を形成させ、それをローラ上に被覆する方法、フッ素樹脂チューブを押出成形法で製造する際に、共押出法によってチューブの内面に官能基を含有するフッ素樹脂層を形成させ、それをローラ上に被覆する方法などが挙げられる。
【００５３】
上記のように。官能基を含有するフッ素樹脂は、金属酸化物と相互作用する結果、フッ素樹脂と基材の間に十分な接着強度を有すると同時に、フッ素樹脂と親和性を有するので、フッ素樹脂被覆の際のプライマーとしての役割を果たす。
【実施例】
【００５４】
次に実施例及び比較例を示し、本発明を具体的に説明するが、本発明はこれらの例によって何ら制限されるものではない。
【００５５】
（実施例１〜４、比較例１）
官能基を含有するフッ素樹脂の水性ディスパージョンの製造：
容積４Ｌ，横型攪拌羽根付きの清浄なステンレス製重合器を用いた。パーフルオロオクタン酸アンモニウム(Ｃ−８)４．９ｇを加えた純水２．２Lを仕込み、系内から酸素を取り除いた後、合成器内温度を85℃に安定化させた。系内にエタンを０．０３ＭＰａ差圧で加え、次にプレチャージ分としてパーフルオロエチルビニルエーテル(ＰＥＶＥ)を１０４ｇ加え、テトラフルオロエチレン（ＴＦＥ）で２．０６ＭＰａに加圧した。ここにＡＰＳ６９ｍｇを水に溶かして加えた。圧力が０．０３ＭＰａ低下したところから、ＴＥＥで２．０６ＭＰａに保ちつつＡＰＳとＰＥＶＥを重合器に連続的に注入しながら重合を行わせた。  重合は温度８５℃一定、２．０６ＭＰａ圧力一定のもとで行わせ、１１０分経過後、リン酸二水素２，２，３，３，５，６，６，８，９，９-デカフルオロ−５−トリフルオロメチル−４，７−ジオキサノナ−８−エン−１−イル（ＥＶＥ−Ｐ）５重量％水溶液を２６ｍｌ／ｍｉｎ．の速度で１０分間加えた。ＥＶＥ−Ｐ水溶液を加え終わると同時に攪拌を止め、反応終了とした。反応中に追加したＡＰＳは１００ｍｇ、ＰＥＶＥは８４ｇであった。重合器を真空引きして重合残ガスを除いた後、重合器を開け、約３０重量％の固形分を含む白濁分散液を得た。
この白濁分散液に含まれる固体を凍結凝集させた後に水およびアセトンで洗浄し、乾燥して白色固体を得た。この固体を１９Ｆ−ＮＭＲで分析した結果、ＰＥＶＥを１２重量％、ＥＶＥ−Ｐを０．６重量％含んでいた。また、ＤＳＣによる第一融点は２６９℃、第二融点は２５７℃であった。
【００５６】
エラストマー（ゴム）基材片の作成：
原材料：
Ａ：  ＳＥ１７００クリヤ  東レーダウコーニングシリコン（株）製
Ｂ：  ＳＥ１７００    東レーダウコーニングシリコン（株）製
Ｃ：  ベンガラ  １００ＥＤ大日精化（株）製
まず原材料ＡにＣを表１に示した割合で均一に混合し、ついで表１の割合となるようＢを添加して混合した。できあがったものを２枚のＦＥＰフィルムで両面をはさみ、これを２枚の金属板ではさみ、約０．５ｋｇ／ｃｍ２の圧力をかけた後、１２０℃で３０分加熱してゴム基材片を得た。
【００５７】
プライマーの作成：
前記本発明のフッ素樹脂水性デイスパージョン、界面活性剤及び増粘剤、次に示す割合で均一混合した後、３００メッシュのＳＵＳ網で濾過して、ゴム用フッ素樹脂水性プライマーを得た。
重量比：
本発明のフッ素樹脂水性デイスパージョン………………………………９０．４部
界面活性剤……………………………………………………………………１．６部
メチルセルロース水溶液（メチルセルロース  重量４．８％）………８．０部
【００５８】
試験板の作成：
上記調製されたプライマーを、通常の塗装方法（例えば噴霧塗装、浸漬など）により、上記作成されたゴム基材片の表面に３〜５μmの膜厚で、塗布し、乾燥した。次に、乾燥した表面上に、フッ素塗料を通常の方法により塗布、乾燥し、引き続き３００℃で３０分間加熱して塗膜を得た。
【００５９】
接着性試験：
上記で得られたそれぞれの塗膜を、「最新フッ素ポリマーコーティング加工技術（エポテック株式会社、平成元年刊）」２３９ページに記載されている剥離試験法に基づき、試験巾１０ｍｍ、引張り速度約５０ｍｍ/ｍｉｎで、９０度剥離試験を行った。剥離場所はゴム層とプライマーの間であったものを「不合格」とし、ゴム層破壊より強い接着力が出たものを「合格」とし、剥離強度及び剥離場所と共に表１に示した。
【００６０】
【表１】
2005212318.tif 000002
【００６１】
（実施例５）
上記と同様に調整したプライマーを通常の塗装方法（例えば噴霧塗装、浸漬など）により、実施例１と同様に作成されたゴム基材片の表面に３〜５μmの膜厚で、塗布し、乾燥した後、３００℃で３０分間加熱して塗膜を得た。この塗膜を「最新フッ素ポリマーコーティング加工技術（エポテック株式会社、平成元年刊）」２３６ページに記載されている碁盤目試験法に基づいて評価した。その結果剥離は認められなかった。
【００６２】
（実施例６）
上記と同様に調整したプライマーをベンガラを含有したシリコンゴムロールに塗装して乾燥した後、ＰＦＡ樹脂製の熱収縮チューブをかぶせ、加熱溶着した被覆を形成した。その被覆に１０ｍｍの傷をつけ、手でゆっくり引っ張って簡易剥離試験を行ったところ、ゴム層の破壊が起こり、良好な接着性を示した。
【産業上の利用可能性】
【００６３】
本発明により、基材と十分な接着強度を示し、基材が耐えうる温度で被覆ができ、使用時には十分な耐熱性を保つ被膜形成性フッ素樹脂が提供される。
本発明により、基材が耐えうる温度で被覆ができ、基材と十分な接着強度を示し、使用時には十分な耐熱性を保つフッ素樹脂の被膜を形成する被膜形成が可能となる。
本発明により、エラストマーなどの柔軟性を有する基材表面に、柔軟性とフッ素樹脂の耐薬品性、低摩擦性を兼ね備えたフッ素樹脂の被膜を形成させた素材を提供することが可能となる。
本発明により、基材上に、柔軟性とフッ素樹脂の耐薬品性、低摩擦性を兼ね備えたフッ素樹脂の被膜を形成させた積層体を提供することが可能となる。
本発明により、エラストマーなどの柔軟性を有する基材表面に、柔軟性とフッ素樹脂の耐薬品性、低摩擦性を兼ね備えたフッ素樹脂の被膜を形成させた素材を提供することが可能となる。
本発明により、耐熱性と非粘着性を保ちつつ柔軟性を有するフッ素樹脂が被覆された、複写機やプリンターなどのすぐれたゴムロールが提供される。
本発明により、金属酸化物を含有された基材と、その上に形成させた官能基を含有するフッ素樹脂被覆層と、さらに外面にフッ素樹脂が設けられている積層体を提供することがされる。